(57)【特許請求の範囲】
【請求項１】
スラッシュ成形に用いる粉末材料の素材となる熱可塑性エラストマー組成物であり、
（１）ポリプロピレン樹脂１００質量部に対し、
（２）ビニル芳香族炭化水素化合物単量体単位を主体とする少なくとも１個の重合体ブロックＡと、水素添加されたブタジエン単量体単位を主体とする少なくとも１個の重合体ブロックＢから構成され、重合体ブロックＢの水素添加率が９０％以上であり、かつビニル芳香族炭化水素化合物の水素添加ブロック共重合体中に占める割合が５質量％を超え２５質量％未満であり、そして水素添加前の重合体ブロックＢの１，２結合量の平均が６２モル％以上である水素添加ブロック共重合体２０〜５００質量部と、
（４）スチレンの共重合体中に占める割合が１４質量％を超え５０質量％未満であり、水素添加率が９０％以上であるスチレンと共役ジエンのブロックもしくはランダム共重合体を２０〜２００質量部を少なくとも配合し、
得られた組成物のメルトフローレート（ＭＦＲ）がＪＩＳ  Ｋ７２１０に準じて温度２３０°Ｃ、荷重２．１６ｋｇｆの条件下で測定したところ、１０ｇ／１０分以上であることを特徴とするスラッシュ成形用熱可塑性エラストマー組成物。
【請求項２】
請求項１記載の組成物に、（３）エチレン・α−オレフィン系共重合体ゴムを水素添加ブロック共重合体１００質量部に対して５〜２５０質量部配合したスラッシュ成形用熱可塑性エラストマー組成物。
【請求項３】
スラッシュ成形に用いる粉末材料の素材となる熱可塑性エラストマー組成物であり、少なくとも
（１）ポリプロピレン樹脂１００質量部に対し、
（５）水素添加率が９０％以上であり、スチレンの共重合体中に占める割合が５質量％を超え１４質量％未満であり、かつ共役ジエンの１，２又は３，４結合量の平均が６０モル％以上であるスチレンと共役ジエンのランダム共重合体が２０〜３００質量部、
（４）スチレンの共重合体中に占める割合が１４質量％を超え５０質量％未満であり、水素添加率が９０％以上であるスチレンと共役ジエンのブロックもしくはランダム共重合体を２０〜２００質量部、
配合したことを特徴とするスラッシュ成形用熱可塑性エラストマー組成物。
【請求項４】
請求項３記載の組成物に、（３）エチレン・α−オレフィン系共重合体ゴムを（１）ポリプロピレン樹脂１００質量部に対して５〜２５０質量部配合したスラッシュ成形用熱可塑性エラストマー組成物。
【請求項５】
（１）ポリプロピレン樹脂は、示差熱量計にて昇温速度５°Ｃ／分で測定される融点が１２０〜１４５°Ｃのプロピレン・α−オレフィン共重合体である請求項１〜４の何れかに記載のスラッシュ成形用熱可塑性エラストマー組成物。
【請求項６】
有機過酸化物をポリプロピレン樹脂１００質量部に対して０．０２〜５．０質量部配合した請求項１〜５の何れかに記載のスラッシュ成形用熱可塑性エラストマー組成物。
【請求項７】
プロセスオイルを添加した請求項１〜６の何れかに記載のスラッシュ成形用熱可塑性エラストマー組成物。
【請求項８】
請求項１〜７の何れかに記載のスラッシュ成形用熱可塑性エラストマー組成物を常温もしくは冷凍粉砕し、最大１．００ｍｍの篩を通過した粒径を有するものであるスラッシュ成形用熱可塑性エラストマー粉末物。
【請求項９】
請求項１〜７の何れかに記載のスラッシュ成形用熱可塑性エラストマー組成物を水中ホットカットし、球換算平均粒径が１．００ｍｍ以下であるスラッシュ成形用熱可塑性エラストマー粉末物。
【請求項１０】
請求項８もしくは９に記載のスラッシュ成形用熱可塑性エラストマー粉末物を用いてスラッシュ成形により得られた表皮体。
【発明の詳細な説明】
【０００１】
【発明の属する技術分野】
本発明はスラッシュ成形用熱可塑性エラストマー組成物、粉末物およびこれを用いた表皮体に係り、詳しくはポリプロピレン樹脂と相溶性の良好な水素添加ブロック共重合体を含み、溶融性があってシート成形性に優れるスラッシュ成形用熱可塑性エラストマー組成物、粉末物、および透明性が高く、物性値が高く、折り曲げ白化することなく、柔軟性に優れる表皮体に関する。
【０００２】
【従来の技術】
軟質の粉末材料を用いた粉末成形法として、軟質塩化ビニル樹脂粉末を用いた粉末スラッシュ成形法がインストルメントパネル、コンソールボックス、ドアートリム等の自動車内装品の表皮に広く採用されている。これはソフトな感触であり、皮シボやステッチを設けることができ、また設計自由度が大きいこと等の意匠性が良好なことによる。
【０００３】
この成形方法は、他の成形方法である射出成形や圧縮成形と異なり、賦形圧力をかけないので、成形時には粉末材料を複雑な形状の金型に均一付着させるためには粉体流動性に優れることが必要であり、金型に付着した粉体が溶融して無加圧下でも流動して皮膜を形成するために、溶融粘度が低いことも条件になっている。更に、金型を冷却して成形された表皮を金型より容易に離型できることも必要であった。
【０００４】
これを改善した一つの方法として、特開平７−８２４３３号公報には、ポリプロピレン樹脂と特定のスチレン系熱可塑性エラストマーとを質量比７０／３０〜３０／７０の割合で混合したものを粉砕して用いることが提案されている。
ここでは、スチレン系熱可塑性エラストマーがスチレン含量２０質量％以下のスチレン・エチレンブチレン・スチレンブロック共重合体、スチレン含量２０質量％以下のスチレン・エチレンプロピレン・スチレンブロック共重合体、そしてスチレン含量２０質量％以下の水素添加スチレンブタジエンゴムから選ばれたものであり、ポリプロピレン樹脂との相溶性が良好で粉末成形に適した組成物になっている。
【０００５】
また、スラッシュ成形に用いる熱可塑性エラストマー組成物としては、エチレン・α−オレフィン系共重合体、ポリオレフィン樹脂、および共役ジエン重合体またはビニル芳香族化合物単位含有量が２５質量％以下である共役ジエン−ビニル芳香族化合物ランダム共重合体が水添され、かつ水添率が７０％以上である水添ジエン系重合体を使用することが、特開平１０−３００３６号公報に記載されている。
【０００６】
更には、ポリプロピレン樹脂と水素添加スチレンブタジエンランダム共重合体ゴムに、エチレン・エチレンブチレン・エチレンブロック共重合体、エチレン・オクテン共重合体から選ばれる熱可塑性エラストマーを混合し粉砕したスラッシュ成形に用いる熱可塑性エラストマー組成物も、特許第２９７３３５３号に記載されている。
【０００７】
上記スチレン・エチレンブチレン・スチレンブロック共重合体において、水素添加前のブタジエン単量体単位を主体とするブロックの１，２結合量の平均が６２モル％以上の範囲にある水素添加ブロック共重合体を用いた例は記載されていない。
【０００８】
【発明が解決しようとする課題】
しかし、ポリプロピレン樹脂と相溶性の悪いエラストマー、例えばエチレン・プロピレンゴム（ＥＰＲ）、エチレンオクテン共重合体（ＥＯＲ）、スチレン含量２５％以上のスチレン・エチレンブチレン・スチレンブロック共重合体、スチレン・エチレンプロピレン・スチレンブロック共重合体、水素添加スチレンブタジエンゴム等を配合すると、ポリプロピレン樹脂にエラストマー成分が均一に微分散しないために、成形性が悪くて物性が低くなり、折り曲げ時に白化するといった問題が発生した。また、温度変化による物性の変化が大きい欠点があり、衝突安全装置であるエアバッグ収納蓋の表皮に適用できないこともあった。
【０００９】
本発明はこのような問題点を改善するものであり、ポリプロピレン樹脂と相溶性の良好な水素添加ブロック共重合体を用いることで、溶融性があってシート成形性に優れるスラッシュ成形用熱可塑性エラストマー組成物、粉末物、および透明性が高く、物性値が高く、折り曲げ白化することなく、柔軟性に優れる表皮体を提供することを目的とする。
【００１０】
【課題を解決するための手段】
即ち、本願の請求項１記載の発明では、スラッシュ成形に用いる粉末材料の素材となる熱可塑性エラストマー組成物であり、
（１）ポリプロピレン樹脂１００質量部に対し、
（２）ビニル芳香族炭化水素化合物単量体単位を主体とする少なくとも１個の重合体ブロックＡと、水素添加されたブタジエン単量体単位を主体とする少なくとも１個の重合体ブロックＢから構成され、重合体ブロックＢの水素添加率が９０％以上であり、かつビニル芳香族炭化水素化合物の水素添加ブロック共重合体中に占める割合が５質量％を超え２５質量％未満であり、そして水素添加前の重合体ブロックＢの１，２結合量の平均が６２モル％以上である水素添加ブロック共重合体２０〜５００質量部と、
（４）スチレンの共重合体中に占める割合が１４質量％を超え５０質量％未満であり、水素添加率が９０％以上であるスチレンと共役ジエンのブロックもしくはランダム共重合体を２０〜２００質量部を少なくとも配合し、
得られた組成物のメルトフローレート（ＭＦＲ）がＪＩＳ  Ｋ７２１０に準じて温度２３０°Ｃ、荷重２．１６ｋｇｆの条件下で測定したところ、１０ｇ／１０分以上であって、スラッシュ成形に適する熱可塑性エラストマー組成物にある。
【００１１】
本願の請求項１記載のスラッシュ成形用熱可塑性エラストマー組成物では、
（１）ポリプロピレン樹脂と、（２）これと相溶性良好で微分散する水素添加ブロック共重合体、そして（４）相溶性が劣る水素添加ブロックもしくはランダム共重合体を用いることにより、溶融性良好でシート成形性に優れるスラッシュ成形用熱可塑性エラストマー組成物になる。
【００１２】
本願の請求項２記載の発明では、請求項１記載の組成物に（３）エチレン・α−オレフィン系共重合体ゴムを水素添加ブロック共重合体１００質量部に対して５〜２５０質量部配合したスラッシュ成形用熱可塑性エラストマー組成物にあり、請求項１または２記載の組成物よりＭＦＲが大きく、粉末成形性が良好になる。
【００１３】
本願の請求項３記載の発明では、スラッシュ成形に用いる粉末材料の素材となる熱可塑性エラストマー組成物であり、少なくとも
（１）ポリプロピレン樹脂１００質量部に対し、
（５）水素添加率が９０％以上であり、スチレンの共重合体中に占める割合が５質量％を超え１４質量％未満であり、かつ共役ジエンの１，２又は３，４結合量の平均が６０モル％以上であるスチレンと共役ジエンのランダム共重合体が２０〜３００質量部、
（４）スチレンの共重合体中に占める割合が１４質量％を超え５０質量％未満であり、水素添加率が９０％以上であるスチレンと共役ジエンのブロックもしくはランダム共重合体を２０〜２００質量部、
配合したスラッシュ成形用熱可塑性エラストマー組成物にあり、溶融性良好でシート成形性に優れるスラッシュ成形用熱可塑性エラストマー組成物になる。
【００１４】
本願の請求項４記載の発明では、請求項３記載の組成物に、（３）エチレン・α−オレフィン系共重合体ゴムを（１）ポリプロピレン樹脂１００質量部に対して５〜２５０質量部配合したスラッシュ成形用熱可塑性エラストマー組成物にある。
【００１５】
本願の請求項５記載の発明では、（１）ポリプロピレン樹脂として示差熱量計にて昇温速度５°Ｃ／分で測定される融点が１２０〜１４５°Ｃのプロピレン・α−オレフィン共重合体であり、低融点で溶融性が良くてシート成形性に優れるスラッシュ成形用熱可塑性エラストマー組成物になる。
【００１６】
本願の請求項６記載の発明では、上記請求項１〜５の何れかに記載のスラッシュ成形用熱可塑性エラストマー組成物に有機過酸化物をポリプロピレン樹脂１００質量部に対して０．０２〜５．０質量部配合したものであり、請求項１〜５の何れかに記載の組成物よりＭＦＲが大きく、粉末成形の成形性が良好になる。
【００１７】
本願の請求項７記載の発明では、上記請求項１〜６のいずれかに記載のスラッシュ成形用熱可塑性エラストマー組成物にプロセスオイルを添加したものであり、請求項１〜７の何れかに記載の組成物よりＭＦＲ値がさらに大きくなり、粉末成形において成形性が良好になる。
【００１８】
本願の請求項８記載の発明では、上記請求項１〜７のいずれかに記載のスラッシュ成形用熱可塑性エラストマー組成物を常温もしくは冷凍粉砕し、最大１．００ｍｍの篩を通過した粒径を有するものであるスラッシュ成形用熱可塑性エラストマー粉末物にあり、スラッシュ成形においてもピンホールのない粉末成形体を得ることができる。
【００１９】
本願の請求項９記載の発明では、上記請求項１〜７のいずれかに記載のスラッシュ成形用熱可塑性エラストマー組成物を水中ホットカットし、球換算平均粒径が１．００ｍｍ以下であるスラッシュ成形用熱可塑性エラストマー粉末物にあり、ピンホールのない粉末成形体を得ることができる。
【００２０】
本願の請求項１０記載の発明では、上記請求項８もしくは９に記載のスラッシュ成形用熱可塑性エラストマー粉末物を用いてスラッシュ成形して得られた表皮体あり、この表皮体は透明性が高く、引張伸び、引張強度等の物性値が高く、柔軟性があり、折り曲げ白化することなく，溶融性および成形性に優れ、インストルメントパネル、コンソールボックス、ドアートリム等の自動車内装品の表皮として使用することができる。
【００２１】
【発明の実施の形態】
本発明で使用する（１）ポリプロピレン樹脂は、ポリプロピレンホモポリマー、α−オレフィンとのブロックあるいはランダム共重合体のいずれでもよいが、特にα−オレフィンとしてエチレンを用いたブロックあるいはランダム共重合体が成形体の柔軟性の面からいって好ましい。また、圧力のかからない粉末スラッシュ成形に用いるためには、ポリプロピレン樹脂の溶融流動性の指数としてＪＩＳ  Ｋ７２１０により２３０°Ｃ、荷重２．１６ｋｇｆの条件下で測定したＭＦＲが１０ｇ／１０分以上であることが必要であり、好ましくは４０〜８００ｇ／１０分である。
【００２２】
上記ポリプロピレン樹脂に含まれるプロピレン・α−オレフィン共重合体は、示差熱量計にて昇温速度５°Ｃ／分で測定される融点が１２０〜１４５°Ｃ以下であり、プロピレンとα−オレフィンとのブロックあるいはランダム共重合体のいずれでもよく、α−オレフィンとしてエチレン、ブチレン、ペンテン、オクテンをあげられるが、特に価格面からいってエチレンが好ましい。このプロピレン・α−オレフィン共重合体を使用すると、低融点で溶融性が良くてシート成形性に優れるスラッシュ成形用熱可塑性エラストマー組成物になる。
【００２３】
また、ＭＦＲが１０ｇ／１０分未満の溶融流動性に欠けるポリプロピレン樹脂を使用する場合には、ポリプロピレン樹脂１００質量部に対して有機過酸化物を０．０２〜５．０質量部配合し、１２０〜２５０°Ｃの温度で混練してＭＦＲを１００〜８００ｇ／１０分になるようにポリプロピレン樹脂の低分子量化を図ることができる。
【００２４】
更に、（１）ポリプロピレン樹脂に有機過酸化物を添加して溶融混練した後に、本発明で使用する（２）水素添加ブロック共重合体を溶融混練することができる。水素添加ブロック共重合体と有機過酸化物を同時に溶融混練した場合、水素添加ブロック共重合体が低分子量化して成形シートの表面へ移行し、熱老化後に表面に粘着性や光沢が発生する。
【００２５】
上記有機過酸化物としては、通常、ゴム、樹脂の架橋に使用されているジアシルパーオキサイド、パーオキシエステル、ジアリルパーオキサイド、ジ−ｔ−ブチルパーオキサイド、ｔ−ブチルクミルパーオキサイド、ジクミルパーオキサイド、２．５−ジメチル−２．５−ジ（ｔ−ブチルパーオキシ）−ヘキサン−３，１，３−ビス（ｔ−ブチルパーオキシ−イソプロピル）ベンゼン、１，１−ジ−ブチルパーオキシ−３，３，５−トリメチルシクロヘキサン等があり、熱分解による１分間の半減期が１５０〜２５０°Ｃのものが好ましい。
【００２６】
有機過酸化物は１２０〜２５０°Ｃの加熱下で混練する過程で、ポリプロピレン樹脂の主鎖を切断して分子量を低下させ、熱可塑性エラストマー組成物に高い溶融流動性をもたせる。有機過酸化物の添加量は熱可塑性エラストマー組成物中、０．０２〜５．０質量％であり、０．０２質量％未満の場合にはポリプロピレン樹脂の主鎖を切断する分解能力が少なく、熱可塑性エラストマー組成物に高い溶融流動性を付与できなくなる。一方、５．０質量％を越えると、分解が過剰になり、粉体成形品の引張強度等の機械的特性が低下する。
【００２７】
本発明で使用する（２）水素添加ブロック共重合体は、（１）ポリプロピレン樹脂との相溶性に優れており、ポリプロピレン樹脂に混練すると柔軟になり、折曲げや白化しにくいスラッシュ形用熱可塑性エラストマー組成物が得られる。
【００２８】
上記（２）水素添加ブロック共重合体は、ビニル芳香族炭化水素化合物単量体単位を主体とする少なくとも１個の重合体ブロックＡと水素添加されたブタジエン単量体単位を主体とする少なくとも１個の重合体ブロックＢから構成され、重合体ブロックＢの水素添加率が９０％以上であり、末端にある重合体ブロックの少なくとも１個が重合体ブロックＢであり、好ましい構造としてはＡ−Ｂ、Ａ−Ｂ―Ａ―Ｂ、Ｂ−Ａ−Ｂ−Ａ−Ｂ、（Ｂ−Ａ−Ｂ）ｎ−Ｘ（ここでｎは２以上の整数、Ｘはカップリング剤残基を示す）。
【００２９】
また、ビニル芳香族炭化水素化合物単量体単位としては、例えばスチレン、α−メチルスチレン、ｐ−メチルスチレン、ｐ−ターシャルブチルスチレン等のアルキルスチレン、パラメトキシスチレン、ビニルナフタレン等のうちから１種、または２種以上から選ばれ、中でもスチレンが好ましい。上記ビニル芳香族炭化水素化合物の水素添加ブロック共重合体中に占める割合は５質量％を超え２５質量％未満であり、柔軟性に富む表皮体を得るためには５〜１５質量％が適当である。
【００３０】
そして、水素添加前のブタジエン単量体単位を主体とするブロックの１，２結合量の平均が６２モル％以上であり、６２モル％未満の場合には、シートを折り曲げたときに白化しやすくなる。このような（２）水素添加ブロック共重合体の代表的なものとして、国際公開番号ＷＯ００／１５６８１に開示されており、スチレン・エチレン・ブチレン・スチレンブロック共重合体（ＳＥＢＳ）である旭化成社製の商品「タフテックＬ−５１５」がある。
【００３１】
（１）ポリプロピレン樹脂と（２）水素添加ブロック共重合体との混合量は、水素添加ブロック共重合体がポリプロピレン樹脂１００質量部に対して２０〜５００質量部であり、ポリプロピレン樹脂が多くなると、成形された表皮が硬くなり、一方少なくなると引張強度が低下する。
【００３２】
また、本発明で使用する（２）水素添加ブロック共重合体は（１）ポリプロピレン樹脂と相溶性が非常に良好である。（１）ポリプロピレン樹脂中の（２）水素添加ブロック共重合体が粒子径１５〜２０ｎｍで微分散していることも透過型電子顕微鏡により確認されている。
【００３３】
（１）ポリプロピレン樹脂と（２）水素添加ブロック共重合体を配合すると、（１）ポリプロピレン樹脂に（２）水素添加ブロック共重合体成分が均一に微分散することで，成形性が良好になり、物性値が高く、柔軟でかつ折り曲げ時に白化することのないスラッシュ成形用熱可塑性エラストマー組成物や表皮体が得られる。
【００３４】
（３）エチレン・α−オレフィン系共重合体ゴムは吸油能に優れたエラストマーであり、（２）水素添加ブロック共重合体と同時に配合することにより、（１）ポリプロピレン樹脂の相溶性が良好になる。また、プロセスオイルと組成物中のオリゴマー成分を吸収する性質を有するもので、エチレン・α−オレフィン共重合体と非結晶性のエチレン・α−オレフィン・非共役ジエン共重合体とから選択される少なくとも１種類である。好ましいα−オレフィンとしては、プロピレン、１−ブテン、１−オクテン等の炭素原子数が３〜１０のα−オレフィンが挙げられる。特に、エチレンプロピレンゴム（ＥＰＲ）、エチレン・オクテン共重合体（ＥＯＲ）が好ましい。
【００３５】
尚、上記（３）エチレン・α−オレフィン系共重合体ゴムは、本発明に使用する（２）水素添加ブロック共重合体に比べて（１）ポリプロピレン樹脂に対する相溶性が劣っており、ポリプロピレン樹脂に混練、添加すると、μｍ単位の大きさで分散するので、引張物性が低下する傾向にある。これに上記に示す吸油能に優れたエラストマーである（３）エチレン・α―オレフィン系共重合体を添加した場合には、組成物中のオリゴマー成分とオイルを吸収してブリードをかなり阻止することができる。
【００３６】
上記（３）エチレン・α−オレフィン系共重合体ゴムの添加量は、請求項２においては（２）水素添加ブロック共重合体１００質量部に対して５〜２５０質量部であり、また請求項４においては（１）ポリプロピレン樹脂１００質量部に対して５〜２５０質量部である。５質量部未満になると、組成物中のオリゴマー成分とオイルを充分に吸収できなくなり、また２５０質量部を越えると、ポリプロピレン樹脂との分散が悪くなり、引張物性が低下する傾向にある。
【００３７】
本発明で使用する（４）スチレンの共重合体中に占める割合が１４質量％を超え５０質量％未満であり、水素添加率が９０％以上であるスチレンと共役ジエンの水素添加ブロックもしくはランダム共重合体は、（１）ポリプロピレン樹脂に対する相溶性が（２）水素添加ブロック共重合体より劣るために微分散せず海／海の相構造をとりやすいので、ポリプロピレン樹脂と単独でブレンドしたものはシ−ト成形性が悪くパウダ−スラッシュ成形に適さない。このため、上記（４）スチレンと共役ジエンの水素添加ブロックもしくはランダム共重合体の添加量は、（１）ポリプロピレン樹脂に対して２０〜２００質量部が好ましい。
具体的には、スチレン・エチレン・ブチレン・スチレンブロック共重合体（ＳＥＢＳ）では、例えば旭化成社製の「タフテックＨ１０６２、Ｈ１０５２」、シェル化学社製「クレイトンＧ１６５０」等があり、また水素添加スチレン・ブタジエンランダム共重合体（Ｈ−ＳＢＲ）では、例えばＪＳＲ社製の「ダイナロン２３２４Ｐ」等を挙げることができる。
【００３８】
また、請求項３で使用する（５）水素添加率が９０％以上であり、スチレンの共重合体中に占める割合が５質量％を超え１４質量％未満であり、かつ共役ジエンの１，２又は３，４結合量の平均が６０モル％以上であるスチレンと共役ジエンのランダム共重合体は、水素添加ランダム共重合体と呼ばれるものであり、ポリプロピレン樹脂との相溶性に優れており、（２）水素添加ブロック共重合体と同様にポリプロピレン樹脂に混練すると柔軟になり、折曲げや白化しにくいスラッシュ形用熱可塑性エラストマー組成物が得られる。このため、上記（５）水素添加ランダム共重合体の添加量は、ポリプロピレン樹脂１００質量部に対して２０〜３００質量部が好ましい。
【００３９】
また、上記スチレンのランダム共重合体中に占める割合は５質量％を超え１４質量％未満であり、５質量％未満或いは１４質量％以上の場合は（１）ポリプロピレン樹脂との相溶性が悪くなるため成形シ−トの柔軟性が低下しシートを折り曲げたときに白化しやすくなる。
【００４０】
そして、共役ジエンの１，２又は３，４結合量の平均が６０モル％以上必要であり、６０モル％未満の場合には、相溶性の低下によりシートを折り曲げたときに白化しやすくなる。上記水素添加ランダム共重合体の代表的なものとして、ＪＳＲ社製の「ダイナロン２３２０Ｐ」、「ダイナロン２３２１Ｐ」が挙げられる。
【００４１】
本発明では、プロセスオイルを添加することにより組成物中のエラストマー成分に吸収されて溶融粘度を下げるとともに、表皮体の硬度を下げ、柔軟性をもたせる効果がある。上記プロセスオイルはゴム用に使用されるものであり、パラフィン系、ナフテン系、アロマ系に分類されるが、エラストマー成分との相溶性によりパラフィン系が好ましい。添加量は（２）水素添加ブロック共重合体１００質量部に対して５〜２００質量部が好ましい。２００質量部を越えると、引張物性が低下し、５質量部未満になると、溶融粘度が下がらず表皮が硬くなる。
【００４２】
熱安定剤としては、通常のポリオレフィンに用いられるものが使用できる。一般的には、フェノールとリン系の酸化防止剤を併用して使用するが、特に限定されるものではない。
【００４３】
また、光安定剤としては、ラジカル捕捉剤であるヒンダードアミン、ベンゾトリアゾール系のものが使用されることもある。
【００４４】
顔料は通常のオレフィン系に適した有機、無機のものが使用される。更に、脂肪酸金属塩等の滑剤や炭酸カルシウム、タルク等の充填剤等が必要に応じて添加される。
【００４５】
請求項１〜２、請求項５〜７記載の組成物の混合は、下記の６つの方法によって溶融混練される。
（Ａ）ＭＦＲが１００〜８００ｇ／１０分の（１）ポリプロピレン樹脂に、（２）水素添加ブロック共重合体を同時に添加し、これらを１２０〜２５０°Ｃの温度で混練する方法であり、この場合には有機過酸化物を添加しない。
【００４６】
（Ｂ）ＭＦＲが１００〜８００ｇ／１０分の（１）ポリプロピレン樹脂に、（２）水素添加ブロック共重合体、（４）スチレンと共役ジエンの水素添加ブロックもしくはランダム共重合体、もしくは（３）エチレン・α−オレフィン系共重合体ゴムを同時に添加し、これらを１２０〜２５０°Ｃの温度で混練する方法であり、この場合には有機過酸化物を添加しない。
（Ｃ）ＭＦＲが１００〜８００ｇ／１０分の（１）ポリプロピレン樹脂に、（２）水素添加ブロック共重合体、プロセスオイル、（４）スチレンと共役ジエンの水素添加ブロックもしくはランダム共重合体、もしくは（３）エチレン・α−オレフィン系共重合体ゴムを同時に添加し、これらを１２０〜２５０°Ｃの温度で混練する方法であり、この場合には有機過酸化物を添加しない。
（Ｄ）予めＭＦＲが１００ｇ／１０分未満の（１）ポリプロピレン樹脂に有機過酸化物を０．０２〜５．０質量部添加し、１２０〜２５０°Ｃの温度で混練してＭＦＲを１００〜８００ｇ／１０分に調整したポリプロピレン樹脂に、（２）水素添加ブロック共重合体、（４）スチレンと共役ジエンの水素添加ブロックもしくはランダム共重合体、もしくは（３）エチレン・α−オレフィン系共重合体ゴムを同時に添加し、これらを１２０〜２５０°Ｃの温度で混練する方法がある。
【００４７】
（Ｅ）ＭＦＲが１００ｇ／１０分未満の（１）ポリプロピレン樹脂と（４）スチレンと共役ジエンの水素添加ブロックもしくはランダム共重合体、もしくは（３）エチレン・α−オレフィン系共重合体ゴムに有機過酸化物を０．０２〜５．０質量部添加し、１２０〜２５０°Ｃの温度で混練した後、更にこれに（２）水素添加ブロック共重合体を添加して１２０〜２５０°Ｃの温度で混練する方法がある。
【００４８】
（Ｆ）ＭＦＲが１００ｇ／１０分未満の（１）ポリプロピレン樹脂と（４）スチレンと共役ジエンの水素添加ブロックもしくはランダム共重合体、もしくは（３）エチレン・α−オレフィン系共重合体ゴムに有機過酸化物を０．０２〜５．０質量部添加し、１２０〜２５０°Ｃの温度で混練した後、更にこれに（２）水素添加ブロック共重合体を添加して１２０〜２５０°Ｃの温度で混練する方法がある。
【００４９】
請求項３又は４記載の組成物の混合は、下記の６つの方法によって溶融混練される。
（ａ）ＭＦＲが１００〜８００ｇ／１０分の（１）ポリプロピレン樹脂に、（５）水素添加ランダム共重合体と（４）スチレンと共役ジエンの水素添加ブロックもしくはランダム共重合体を同時に添加し、これらを１２０〜２５０℃の温度で混練する方法であり、この場合には有機過酸化物を添加しない。
【００５０】
（ｂ）（１）ポリプロピレン樹脂に（５）水素添加ランダム共重合体、（４）スチレンと共役ジエンの水素添加ブロックもしくはランダム共重合体、（３）エチレン・α−オレフィン系共重合体ゴム等を同時に添加し、これらを１２０〜２５０℃の温度で混練する方法であり、この場合には有機過酸化物を添加しない。
（ｃ）（１）ポリプロピレン樹脂に（５）水素添加ランダム共重合体、（４）スチレンと共役ジエンの水素添加ブロックもしくはランダム共重合体、プロセスオイル、（３）エチレン・α−オレフィン系共重合体ゴム等を同時に添加し、これらを１２０〜２５０℃の温度で混練する方法であり、この場合には有機過酸化物を添加しない。
（ｄ）予め（１）ポリプロピレン樹脂に有機過酸化物を０．０２〜５．０質量部添加し、１２０〜２５０℃の温度で混練してＭＦＲを１００〜８００ｇ／１０分に調整したポリプロピレン樹脂に（５）水素添加ランダム共重合体、（４）スチレンと共役ジエンの水素添加ブロックもしくはランダム共重合体、（３）エチレン・α−オレフィン系共重合体ゴム等を同時に添加し、これらを１２０〜２５０℃の温度で混練する方法がある。
【００５１】
（ｅ）（１）ポリプロピレン樹脂と（３）エチレン・α−オレフィン系共重合体ゴムに有機過酸化物を０．０２〜５．０質量部添加し、１２０〜２５０℃の温度で混練した後、更にこれに（５）水素添加ランダム共重合体、（４）スチレンと共役ジエンの水素添加ブロックもしくはランダム共重合体を添加して１２０〜２５０℃の温度で混練する方法がある。
【００５２】
（ｆ）（１）ポリプロピレン樹脂と（３）エチレン・α−オレフィン系共重合体ゴムとプロセスオイルに有機過酸化物を０．０２〜５．０質量部添加し、１２０〜２５０℃の温度で混練した後、更にこれに（５）水素添加ランダム共重合体、（４）スチレンと共役ジエンの水素添加ブロックもしくはランダム共重合体を添加して１２０〜２５０℃の温度で混練する方法があり、順次二度に分けて混練しても良く、ベント口を利用してワンパスで混練することもできる。
【００５３】
添加混練方法は添加剤をＶ型ブレンダー、タンブラー、ヘンシェルミキサー等を用いてドライブレンドしたものを原料供給ホッパーより供給し、プロセスオイルはベント口より注入し、１２０〜２５０°Ｃの範囲に温度調節した二軸押出機で溶融混練してペレット化する。
【００５４】
また、密閉式混練機であるニーダー、バンバリーミキサー等によってエラストマー成分である水素添加ブロック共重合体とエチレン・α−オレフィン系共重合体ゴムにプロセスオイルを添加して混練してペレット化した後、このペレットとポリプロピレン樹脂とドライブレンドして、１２０〜２５０°Ｃの範囲に温度調節した一軸あるいは二軸押出機で溶融混練してペレット化することもできる。
【００５５】
得られたペレットの溶融粘度であるＭＦＲは温度２３０°Ｃ、荷重２．１６ｋｇｆの条件下で１０ｇ／１０分以上が好ましい。これ未満になると、組成物の溶融流動性が小さくなって表皮にピンホールが発生する傾向がある。
【００５６】
上記の配合から得られたペレットは、ターボミル、ピンミル、ハンマーミル等の衝撃型微粉砕機を用いて微粉砕される。この時通常では液体窒素を用いて冷凍粉砕される。また、配合によっては溶融樹脂をスプレあるいはディスクアトマイザーによって噴霧し冷却することによって粉体化することができる。
【００５７】
粉砕されたものは篩い等によって粒径が最大１．００ｍｍの篩を通過したもので、平均一次粒径が１００〜８００μｍのものが多く集められ、これに有機あるいは無機の粉体性改良剤を添加、混合して粉末スラッシュ成形用に使用する。
また、水中ホットカット方式により製造される場合も同様に平均一次粒径が１００〜８００μｍのものが多く集められ、粉末成形に用いることができる。
また、繊維状に細く押出されたストランドを１ｍｍ以下にカットしたものも使用できる。
【００５８】
次いで、エラストマー組成物を用いて粉末スラッシュ成形を行う。この成形では組成物の融点以上に加熱された型にこれを主として重力で落下させて投入し、一定時間経過後に型を反転し、余分の組成物を回収箱に集める。型表面には組成物が層となって付着しており、時間経過とともに溶融してスキン層が形成される。そして、型を冷却してスキン層を脱型するものであり、これが繰り返し行われる。
【００５９】
型の加熱方法としては、オイル循環あるいは熱風炉へ入れる方法が一般的である。オイル循環はパイプ配管配置により型温度調整が容易であるが、型面からのみ加熱される。一方、熱風炉を用いると、型面および成形物裏面の両面からの加熱が可能であるが、生産性を考慮して熱風を３００°Ｃ以上に設定することが多いため、成形物裏面の熱酸化劣化を起こさないように処方や条件を配慮する必要がある。
【００６０】
熱風方式は、粉末スラッシュ成形を多層（２ないし３）に行う時に有効である。即ち、加熱された型に最外層となる１回目の粉末をスラッシュ成形し、半溶融状態で２回目の粉末を付着させ、そして必要なら３回目もスラッシュ成形し、その後加熱溶融する。この場合、型面側のみからの加熱では、熱伝達が不充分なので成形物裏面からの加熱も可能な熱風炉方式が用いられることが多い。
【００６１】
【実施例】
次に、本発明を具体的な実施例により更に詳細に説明する。
実施例１〜１１、比較例１〜７
実施例１〜１１、比較例１〜７では、二軸押出機（池貝鉄鋼社製、ＰＣＭ４５）で２回混練りを行っている。１回目の混練りでは表１〜４に示す（１）ポリプロピレン樹脂とエチレン・オクテン共重合体（ＥＯＲ）、有機過酸化物、滑剤をタンブラーでドライブレンドしたものを、二軸押出機（池貝鉄鋼社製、ＰＣＭ４５）の原料供給ホッパーより供給し、２３０℃、１００ｒｐｍで混練して押出しペレット化した。
【００６２】
続いて、上記１回目の混練りで作製したペレットに、表１〜４に示す（２）水素添加ブロック共重合体或いは（５）水素添加ランダム共重合体、（４）スチレンと共役ジエンの水素添加ブロックもしくはランダム共重合体、その他エラストマー、ポリエチレン樹脂、安定剤をタンブラーでドライブレンドしたものを、二軸押出機（池貝鉄鋼社製、ＰＣＭ４５）の原料供給ホッパーより供給し、プロセスオイルをベント口より注入しながら２００℃、３００ｒｐｍで混練して押出しペレット化した。尚、表中の括弧はこの２回目で添加したものを示す。
上記で得られたペレットを液体窒素に浸し、ターボミルＴ２５０−４Ｊ（ターボ工業社製）に投入して粉砕し、１，０００μｍの篩い通過分のみを集めた。
【００６３】
次に、上記粉体組成物を用いて粉末スラッシュ成形を行った。粉末スラッシュ成形の方法としては、まず皮シボ模様のついた１５０ｍｍ×１５０ｍｍ×３ｍｍの板をオーブン中で２５０°Ｃに加熱し、その上に上記粉体組成物を約８００ｇのせて１０分間置いて付着させた後、溶融付着しなかった粉体を除いて、３００°Ｃに調節したオーブン中で６０秒間加熱し、オーブンより取り出し水冷して、厚さ約０．８ｍｍの表皮を脱型した。
【００６４】
上記ペレットの溶融粘度、スラッシュ成形したシート成形性、シートの裏面の溶融状態、各雰囲気温度における表皮の引張物性、折り曲げ白化の評価を実施例１と同様の方法で行った。得られた結果を表１〜４に併記する。
溶融粘度はペレットをＪＩＳ  Ｋ７２１０により２３０°Ｃ、荷重２．１６ｋｇｆの条件下でメルトフローレートを測定した。
【００６５】
シート成形性はスラッシュ成形で得られたシートが均一に溶融するか、収縮していないかを目視で判断し、均一に溶融し収縮せずにシートになるものを「○」、均一なシートにならず、収縮が激しくて物性評価が不可能なものを「××」、また収縮の度合いに応じて「×」、「△」と評価した。
【００６６】
シート裏面の溶融状態においても、ほとんど溶融せずに粉体が残っているものを「××」とし、少し溶融した状態で粉体が残っているものを「×」、かなり溶融しているけれども少し粉体が残っているものを「△」と評価した。
【００６７】
引張物性は、スラッシュ成形で得られた表皮をＪＩＳ３号ダンベルで打ち抜き、引張速度２００ｍｍ／分で引張強さと伸びを測定した。
【００６８】
シートの折り曲げた際の白化は、スラッシュ成形したシートを折り曲げて白化程度を目視で確認し、白化しないものを「○」、白化の激しいものを「××」、程度に応じて「×」、「△」と評価した。これらの結果を表１〜４に併記する。
【００６９】
【表１】
0003723472.tif 000002
【００７０】
【表２】
0003723472.tif 000003
【００７１】
【表３】
0003723472.tif 000004
【００７２】
【表４】
0003723472.tif 000005
【００７３】
この結果、実施例１〜１１では、ペレットのＭＦＲが1０ｇ／１０分以上で溶融流動性に富み、シート成形性が良好であり、シート裏面も均一に溶融しており、収縮も見られなかった。引張伸び物性においても、−３５〜１２０℃の測定雰囲気温度領域において１００％以上であり、温度変化による物性変化が少ないためエアバッグ収納蓋の表皮に使用可能となる。
【００７４】
しかし、比較例１〜３においては、ペレットのＭＦＲが1０ｇ／１０分以上で溶融流動性に富み、シート成形性が良好であり、シート裏面も均一に溶融していたが、引張伸び物性は１２０℃雰囲気温度測定において１００％以下であり、かつ比較例１１においては−３５℃雰囲気温度測定においても１００％以下であり，温度変化による物性変化が大きくエアバッグ収納蓋の表皮には不向きであった。
【００７５】
比較例４〜７においては，ＭＦＲが１０ｇ／１０分以上であっても、シート成形性が悪かった。シート裏面を確認しても収縮が見られ、均一に溶融していなく凹凸が見られた。また、溶融不足のためシート表面に欠肉、ピンホールが生じているためスラッシュ成形用熱可塑性エラストマーとして使用不可能であった。
【００７６】
【発明の効果】
以上のように本願の各請求項記載の発明では、相溶性が良好なスラッシュ成形用熱可塑性エラストマー組成物、粉末物を得ることができ、上記組成物や粉末物は、メルトフローレートが１０ｇ／１０分以上であって溶融流動性に富みスラッシュ成形時のシート成形性が良好であり、またこれを用いてスラッシュ成形して得た表皮体もシート裏面も均一に溶融しており、収縮も見られず、透明性が高く、物性値が高く、折り曲げても白化しにくい外観良好なものになり、そして温度変化による物性変化が少ない効果を有している。